Brevet FR3019816A1 — publié le 20151016

COMPOSITE COMPRENANT UNE LAINE MINERALE COMPRENANT UN SUCRE L'invention concerne le domaine de la valorisation de résidus à base de laine minérale, notamment de laine de roche ou de laine de verre. De façon usuelle, les résidus de production de laine minérale sont agglomérés sous forme de composites conformés, désignés fréquemment par le terme de « briquettes » (d'autres dénominations étant disponibles essentiellement selon la géométrie du composite conformé) pour être recyclés dans le procédé de fabrication de laine minérale. Ces composites conformés, notamment sous forme de briquettes, peuvent être introduits dans un four de fusion, qui alimente lui-même un dispositif de fibrage. Cette technique est particulièrement utile lorsque l'on souhaite réintroduire des matières particulaires dans des fours où règnent de fortes circulations gazeuses. L'invention concerne donc aussi le domaine de la fabrication de la laine minérale. Selon un procédé, dit de centrifugation externe, de la laine minérale est obtenue à partir d'une masse minérale en fusion déversée sur un ensemble de rotors en rotation, la masse fondue étant éjectée de la périphérie des rotors et prise en charge par un courant gazeux d'étirage et se transformant ainsi en fibres. La laine est ensuite imprégnée par une composition d'encollage. La composition d'encollage est pulvérisée sur les fibres pendant leur formation puis la masse de fibres encollées est collectée sur un organe récepteur et convoyée dans un dispositif de mise en forme de bande de feutre de laine minérale. L'encollage est destiné à donner sa cohésion à la laine en formant après cuisson et réticulation des ponts entre les fibres. Ce procédé produit une quantité non négligeable de résidus, d'une part au moment du fibrage, où des résidus comprenant de la matière minérale solidifiée et de l'encollage, ladite matière minérale solidifiée comprenant généralement des fibres et des grains (« shot » en anglais) ; et d'autre part après formation du feutre par suite de découpes destinées à rectifier les bords du feutre ou à mettre les produits à dimension. Enfin, il arrive que la production ne fournisse pas la qualité attendue et certains lots partent au rebut. Selon un autre procédé, dit à centrifugation interne, la matière fondue est cette fois fibrée au travers d'un organe de fibrage en forme d'assiette percée à sa périphérie, la matière étant éjectée au travers de la paroi percée de l'assiette sous forme de filaments qui sont étirés par un courant gazeux d'étirage. Cette technique produit un rendement de fibrage très supérieur à la technique de centrifugation externe et ne produit pas de grains. Cependant les déchets de coupe sont inévitables. Ces résidus à base minérale sont valorisables dans le circuit de fabrication de laine minérale, notamment par refusion avec les matières premières alimentant le four de fusion. Ce recyclage passe généralement par la préparation de composites contenant ces résidus, lesdits composites étant réalisés par conformation, notamment un moulage, d'un mélange de résidus de laine minérale avec un liant minéral comprenant généralement un ciment, suivie d'un traitement assurant la prise du liant. La mise en forme de briquettes permet de convoyer facilement ces résidus et facilite leur processus de réutilisation, notamment leur réintroduction dans un four de fusion. Dans le cas d'une laine de roche, ce four peut notamment être du type cubilot, dans lequel la charge de matière première solide faite de blocs de roches naturelles forme avec des blocs de combustible solide (coke) en couches alternées une colonne autoportante au travers de laquelle s'échappent les gaz de combustion. A mesure que la fusion s'opère dans la partie basse de la colonne, cette dernière est rechargée par le haut avec du combustible et de la roche. Ces fours n'admettent pas l'introduction de matières premières en poudre ou particules légères qui ne présentent pas l'aptitude requise à former une couche de matière solide stable dans la colonne verticale. La transformation en composite conformé comme en briquette confère cette aptitude. On cherche à ce que la briquette développe une bonne résistance mécanique assez rapidement après sa mise en forme et à ce qu'elle ne se désagrège pas lors de sa manipulation et son transport. Selon une évolution récente de la technique, il a été proposé de fabriquer de la laine minérale avec des encollages dont la composition fait appel à des matières premières issues de ressources renouvelables, en particulier des sucres. Cependant on s'est aperçu que l'utilisation d'un encollage comprenant un sucre pour lier la laine minérale menait à des briquettes peu solides, rendant très difficile leur fabrication et/ou utilisation. L'invention résout le problème susmentionné. L'invention repose en partie sur la découverte que le sucre contenu dans l'encollage interagissait défavorablement avec le ciment en gênant et même en empêchant sa solidification. Même si l'utilisation d'un ciment n'est pas exclue dans le cadre de la présente invention, on recommande de baisser sa proportion et de le remplacer au moins partiellement voire totalement, par un liant minéral dont la description va suivre. L'invention concerne un procédé de préparation d'un composite conformé, comprenant la préparation d'un mélange dans lequel on introduit des fragments de laine minérale comprenant un encollage comprenant un sucre, un porteur de silice non-cimentaire distinct de la laine, un porteur d'alcalin noncimentaire distinct de la laine, et de l'eau, le porteur de silice non-cimentaire et le porteur d'alcalin non-cimentaire formant avec l'eau un liant minéral se solidifiant progressivement autour des particules solides contenues dans le mélange, puis, la conformation du mélange en un composite conformé, tel qu'une briquette. La conformation fait généralement intervenir un moulage. L'expression « fragments de laine minérale » désigne ici tous résidus issus de la production de laine minérale, y compris les matières minérales solidifiées sous forme de grains ou infibrés, ou récupérées sous forme d'envols solides, ou des paquets de fibres récupérés (par lavages) sur les différentes surfaces réceptrices ou convoyeuses, ainsi que du feutre de laine minérale découpé. L'expression « non-cimentaire » indique que le composé auquel elle est attachée n'est pas un ciment. Un ciment est une matière anhydre en poudre comprenant du silicate de calcium ou de l'aluminate de calcium. C'est un composé minéral hydraulique conduisant à la formation en présence d'eau de silicate de calcium hydraté ou d'aluminate de calcium hydraté. On connait le ciment Portland, le ciment blanc, le ciment alumineux, le ciment sulfoalumineux, le ciment prompt. Le porteur de silice non-cimentaire vise une matière ayant des propriétés hydrauliques, qui forme des ions silicates en présence d'eau. Le porteur de silice non-cimentaire peut éventuellement présenter un caractère cristallin s'il se dissout aisément dans l'eau. C'est le cas notamment d'un silicate de sodium, lequel peut notamment être introduit dans le mélange sous forme de solution aqueuse. Par contre, si l'on utilise un laitier comme porteur de silice noncimentaire, il convient de préférence que celui-ci soit amorphe à plus de 80% en poids et de manière encore préférée à plus de 90% en poids, qu'il comprenne au moins 10% en poids de silice, et qu'il présente une granulométrie fine, notamment telle que son D50 soit inférieur ou égal à 100pm et de manière encore préférée inférieure ou égal à 50pm. De tels laitiers peuvent être obtenus comme sous-produits de l'industrie sidérurgique. Ils tiennent leur structure vitreuse, c'est-à-dire leur caractère essentiellement amorphe, des traitements de trempe à l'eau qui leur sont appliqués après collecte, ce qui leur confère des propriétés hydrauliques latentes. Lorsqu'il est sec, le porteur de silice non-cimentaire est de préférence un composé solide minéral totalement ou partiellement amorphe. Il est amorphe de préférence à plus de 80% en poids et de manière encore préférée à plus de 90% en poids. Il comprend de préférence au moins 10% en poids de silice (SiO2) et de manière encore préférée au moins 20% en poids de silice. Il comprend éventuellement de l'alumine. Il peut contenir, en moindre quantité, de l'oxyde de fer, de l'oxyde de métal alcalin, de l'oxyde de métal alcalino-terreux, un phosphate, un sulfate, un sulfure, de l'oxyde de titane. Il est de préférence suffisamment fin pour se dissoudre au moins partiellement dans un milieu aqueux. Ainsi, la granulométrie du porteur de silice non-cimentaire est de préférence telle que le D50 soit inférieur ou égal à 100pm et de manière encore préférée inférieure ou égal à 50pm. En application verrière, ce porteur de silice est source de SiO2 dans le verre final. Le porteur de silice peut notamment être choisi dans la liste suivante : - un silicate alcalin ; - argile calcinée ou naturelle, kaolinite, illite, montmorillonite ; - kaolin calciné ou kaolin déshydraté tel que le métakaolin principalement amorphe pouvant contenir des cristaux de kaolinite ; - fumée de silice, - cendre volante (classe C, class F), - cendres de biomasse, - laitier de haut-fourneau, - laitier d'aciérie ; - cendre de cosse de riz, balle de riz, - pouzzolane naturelle ou synthétique calcinée, - cendre volcanique naturelle ou calcinée, - d iatom ite. De la liste ci-dessus, on préfère utiliser des composés peu onéreux comme : un laitier, une cendre volante, une pouzzolane naturelle ou synthétique calcinée, de l'argile calcinée ou naturelle, un métakaolin. Un laitier est un sous-produit de l'industrie sidérurgique et présente généralement un ratio Si02/Ca0 (en poids) Le mélange est de préférence réalisé en pH basique, généralement de pH au moins égal à 10 et de manière préférée au moins égal à 11. Un tel pH est généralement créé par le porteur d'alcalin, notamment NaOH. Ce fort pH rend le milieu agressif vis-à-vis des différents porteurs qui larguent alors plus aisément leurs ions en solution. Le mélange selon l'invention se solidifie rapidement, avec ou sans charge minérale inerte. Généralement, dans le cadre d'un procédé industriel, une telle charge minérale est présente. Le porteur de silice non-cimentaire et le porteur d'alcalin non-cimentaire sont les deux ingrédients principaux du liant minéral allant se répartir et durcir autour de la matière non solubilisée. La présence en outre dans le mélange d'un porteur d'alcalino-terreux est préférée. Dans le cas de la présence d'un porteur d'alcalino-terreux non-cimentaire dans le mélange, les ions alcalino-terreux créés dans l'eau de mélange vont également participer à la formation du liant minéral. Dans un mélange selon l'invention particulièrement adapté, le porteur de silice non-cimentaire comprend un silicate de sodium ou un laitier, ledit laitier comprenant au moins 10% en poids de silice, étant amorphe à plus de 80% de son poids et son D50 étant inférieur à 100pm, le porteur d'alcalin noncimentaire comprend de la soude ou du silicate de sodium ou du carbonate de sodium, un porteur d'alcalino-terreux non-cimentaire comprenant Ca(OH)2 ou CaCO3 étant également présent dans ledit mélange. La composition d'encollage contenant le sucre contient généralement celui-ci à raison de 30 à 90% en poids de la matière sèche de l'encollage (`)/0 de sucre sec sur le poids total d'encollage sec). L'expression « sucre » utilisée dans le contexte de la présente invention désigne une ou plusieurs molécules choisies parmi les monosaccharides (oses) oligosaccahrides ou polysaccharides, Le sucre est au moins un saccharide choisi parmi les saccharides réducteurs, non réducteurs et hydrogénés. L'expression « saccharide réducteur » doit être entendue au sens conventionnel, à savoir un monosaccharide ou un polysaccharide porteur d'un groupe OH hémiacétalique libre, ce groupe ayant notamment une action réductrice sur les solutions cuproalcalines. A titre d'exemples de monosaccharides réducteurs, on peut citer les saccharides réducteurs renfermant 3 à 8 atomes de carbone, de préférence les aldoses et avantageusement les aldoses contenant 5 à 7 atomes de carbone. Les aldoses particulièrement préférés sont les aldoses naturels (appartenant à la série D), notamment les hexoses tels que glucose, le mannose et le galactose. L'expression « saccharide non réducteur » doit être entendue au sens conventionnel, à savoir qu'elle désigne un saccharide constitué de plusieurs motifs saccharidiques dont le carbone 1 porteur du groupe OH hémiacétalique est engagé dans une liaison. Un saccharide réducteur au sens de l'invention ne présente aucune action réductrice sur les solutions cupro-alcalines. A titre d'exemples de tels saccharides non réducteurs, on peut citer les diholosides tels que le tréhalose, les isotréhaloses, le saccharose, et les isosaccharoses (« isosucroses » en anglais); les triholosides tels que le mélézitose, le gentianose, le raffinose, l'erlose et l'umbelliférose; les tétraholosides tels que le stachyose; et les pentaholosides tels que le verbascose. Par « saccharide hydrogéné », on entend l'ensemble des produits résultant de la réduction, de quelque manière que ce soit, d'un saccharide choisi parmi les monosaccharides, les oligosaccharides, les polysaccharides linéaires, ramifiés ou cycliques, et les mélanges de ces produits, notamment les hydrolysats d'amidon. A titre d'exemples de saccharides hydrogénés, on peut citer 1'érythrito1, l'arabitol, le xylitol, le sorbitol, le mannitol, l'iditol, le maltitol, l'isomaltitol, le lactitol, le cellobitol, le palatinitol, le maltotritol et les produits d'hydrogénation d'hydrolysats d'amidon. L'encollage comprenant le sucre peut comprendre d'autres composés tels qu'un agent réticulant, qui peut être choisi parmi des acides organiques polyfonctionnels monomères ou polymères, notamment de l'acide citrique, des amines primaires ou secondaires, de l'ammoniaque, des sels métalliques ou ammonium d'acides organiques ou inorganiques, notamment du sulfate d'ammonium ou d'alcalins ou de métaux. Il peut aussi comprendre un composé réactif à insaturation éthylénique, qui peut notamment être le produit dé réaction de l'anhydride maléique et de tétraéthylpentamine, particulièrement réactif avec les sucres non réducteurs. Il peut aussi contenir des additifs tels qu'un silane comme un silane à groupe terminal polaire par exemple aminosilane en tant qu' agent de couplage, un silicone en tant qu' agent hydrofugeant. A titre d'illustration de documents décrivant des compositions d'encollage utiles dans l'invention, on peut citer les documents US2010/0282996, US2012/0263934, W02012/168619, W02012/168621. Les fragments de laine minérale comprennent généralement une laine de roche ou une laine de verre. Les fragments de laine minérale sont 20 généralement introduits dans le mélange à raison de 10 à 60% en poids du mélange. Les fragments de laine minérale comprenant l'encollage comprenant du sucre peuvent être un résidu de fabrication de laine de roche. Les composants principaux de la laine de roche sont : 25 Si02 : 32 à 47% en poids A1203 : 15 à 22% en poids CaO+MgO : 20 à 40% en poids Oxyde de fer : 5 à 15% en poids Les fragments de laine minérale comprenant l'encollage comprenant du 30 sucre peuvent être un résidu de fabrication de laine de verre conventionnelle. Les composants principaux de cette laine de verre sont : Si02 : 50 à 75% en poids A1203 : 0 à 8% en poids CaO+MgO : 5 à 20% en poids Oxyde de fer : 0 à 3% en poids Na20+K20 : 12 à 20% en poids B2O3 : 2 à 10% en poids Les fragments de laine minérale comprenant l'encollage comprenant du sucre peuvent être un résidu de fabrication de laine de verre riche en alumine. Les composants principaux de cette laine de verre riche en alumine sont : SiO2 : 35 à 50% en poids A1203 : 10 à 30% en poids Ca0+Mg0 : 12 à 35% en poids Oxyde de fer : 2 à 10% en poids Na20+K20 : 0 à 20% en poids Les fragments de laine minérale comprenant l'encollage comprenant du sucre sont généralement introduits dans le mélange à raison de 10 à 60% en poids (pourcentage de fragments de laine sèche, étant entendu que lesdits fragments sont généralement introduits dans le mélange à l'état humide). La laine minérale peut éventuellement être légèrement broyée avant d'être introduite dans le mélange de façon à faciliter le mélange mais elle garde son caractère fibreux puisque l'on distingue nettement à l'oeil nu des fibres de longueur supérieure à 5 mm. La composition d'encollage comprise dans les fragments de laine minérale est généralement présente à raison de 0,1 à 10% en poids et plus particulièrement à raison de 0,5 à 7% en poids de matière sèche d'encollage par rapport au poids total de fragments de laine sèche. La somme du poids des porteurs de silice non-cimentaire et d'alcalin non-cimentaire peut représenter de 5 à 30% en poids du mélange. Bien entendu, si un composé a la propriété d'être à la fois porteur de silice noncimentaire et porteur d'alcalin non-cimentaire, on ne le compte qu'une seule fois dans la détermination de cette somme en poids. De préférence, la somme du nombre de mole de silice introduit dans le mélange par le porteur de silice non-cimentaire et du nombre de mole d'alcalin introduit dans le mélange par le porteur d'alcalin non-cimentaire est supérieure à 0,5 mole par kg de mélange. Cette somme est généralement comprise entre 0,5 et 3 moles par kg de mélange. De préférence, le rapport du nombre de mole de silice introduit dans le mélange par le porteur de silice non-cimentaire sur le nombre de mole d'alcalin introduit dans le mélange par le porteur d'alcalin non-cimentaire va de 0,2 à 3. De préférence, le porteur de silice non-cimentaire introduit dans le mélange au moins 0,1 mole de silice par kg de mélange, notamment jusqu'à 3 moles de silice par kg de mélange et de préférence de 0,1 à 2 moles de silice par kg de mélange. De préférence, le porteur d'alcalin non-cimentaire introduit dans le mélange au moins 0,1 mole d'alcalin par kg de mélange, et de préférence de 0,1 à 1,5 moles d'alcalin par kg de mélange. La présence d'un porteur d'alcalino-terreux est préférée. S'il est présent, de préférence, le porteur d'alcalino-terreux non-cimentaire introduit de préférence dans le mélange au moins 0,3 moles d'alcalino-terreux par kg de mélange, notamment jusqu'à 3 moles d'alcalino-terreux par kg de mélange, et de préférence de 0,3 à 2 moles d'alcalino-terreux par kg de mélange. On peut ne pas introduire de ciment dans le mélange et si du ciment est introduit dans le mélange, il l'est à raison de moins de 8% et de préférence moins de 4% et de manière encore préférée moins de 3% en poids du mélange. De préférence, le rapport de la masse de ciment sur la masse de porteur de silice non-cimentaire, lequel comprend de préférence au moins 10% en poids de silice, est inférieur à 1 et de manière encore préférée inférieure à 0,5. Le mélange pour la préparation de la masse à mouler peut être réalisé dans tout malaxeur adapté. Il est généralement inutile de chauffer le mélange par apport de calories de l'extérieur au mélange. La température du mélange peut monter en raison de la solubilisation de certains ingrédients comme la soude. De l'eau est introduite en suffisante quantité pour que le liant minéral se répartisse dans toute la masse à mouler mais insuffisamment de façon à ce que le composite conformé conserve sa forme au démoulage, le cas échéant après compaction. Généralement, l'eau est présente dans le mélange à raison de 5 à 30% du poids du mélange. La masse à mouler obtenue par le mélange est ensuite transformée en composite conformé, notamment en briquettes, par moulage et éventuellement compaction. Notamment, la masse à mouler peut être mise dans un moule, vibrée pour éliminer l'air emprisonné, puis éventuellement compactée en appliquant une pression sur l'une des faces mobile du moule. Les briquettes peuvent par exemple avoir un volume supérieur à 20 cm3, notamment compris entre 100 et 1000 cm3. Le composite conformé durcit ensuite naturellement. Il peut sécher avec le temps, de sorte que sa teneur en eau peut être fortement réduite avec le temps de stockage. Sa teneur en eau peut varier selon ses conditions de stockage. L'invention a également pour objet un composite conformé obtenu par le procédé selon l'invention. L'invention a enfin pour objet un procédé de fabrication de laine minérale, dans lequel on produit une masse en fusion que l'on transforme en laine minérale au moyen d'un dispositif de fibrage, un composite conformé obtenu selon l'invention étant introduit en tant que charge vitrifiable dans une enceinte de fusion tel qu'un four cubilot. Dans les exemples suivants, on présente d'abord une série d'exemples (A) de formulation liante de base démontrant l'efficacité du mélange selon l'invention en présence de fibres pour préparer des composites conformés dans un cadre expérimental. Dans une autre série de mélanges (B), les formulations intègrent des granulats de charges minérales. EXEMPLES Al à Al7 On mélange dans un malaxeur les ingrédients indiqués dans le tableau 1. Les quantités indiquées sont des parties en poids en grammes de matière sèche, hormis bien entendu la colonne « eau totale » qui additionne toute l'eau introduite dans le mélange, de quelque façon que ce soit. Dans le tableau 1, les résidus minéraux provenaient de la récupération de poussières à différents stades du procédé de fabrication de laine minérale, et peuvent être considérés comme des matières vitrifiables de type particules ou pseudo fibres. Ils sont considérés comme étant une charge minérale inerte ne participant pas à la formation du liant. Ex N° Fibre Encollage Résine eau ciment Laitier actif silicate de NaOH Na2CO3 Ca(OH)2 CaCO3 Résidus comprenant Phénolique totale sodium Minéraux du sucre Na2SiO3. 5H20 Al 33,6 0,7 16 12 0 0 0 0 0 0 10 A 2 33,6 0,7 16 12 0 0 0 0 0 0 10 A 3 33,6 0,7 16 0,6 11,4 1,44 1,44 10 A 4 33,6 0,7 16 0 12 1,44 1,44 10 A 5 33,6 0,7 16 0 12 4,32 1,44 10 A6 33,6 0,7 16 6 6 10 A 7 33,6 0,7 16 0 12 4,32 10 A 8 33,6 0,7 16 0,6 11,4 4,32 10 A 9 33,6 0,7 16 0 12 4,32 1,44 10 A10 33,6 0,7 16 0 12 1,44 1,44 1,44 10 A11 33,6 0,7 16 2,4 9,6 4,32 10 Al2 33,6 0,7 16 3,6 8,4 4,32 10 A13 33,6 0,7 16 6 6 4,32 10 A14 33,6 0,7 16 12 0 4,32 10 A15 33,6 0,7 16 2,4 9,6 4,32 1,44 10 A16 33,6 0,7 16 6 6 4,32 1,44 10 A17 33,6 0,7 16 12 0 4,32 1,44 10 Tableau 1 (parties en poids) Les fragments de laine minérale contenaient une fibre de laine de roche et une composition d'encollage comprenant du sucre. Le contenu de ces fragments de laine minérale a été décomposé dans le tableau 1 entre ce qui est minéral (colonne « fibre ») et la composition d'encollage. L'encollage comprenait à sec 68% en poids de saccharose, 12% en poids de sulfate d'ammonium, 0,5% en poids de silane et 19,5% en poids d'additifs du type anhydride maléique et tétraéthylpentamine, ces deux derniers composés étant mélangés ensemble avant mélange avec les autres ingrédients de la composition d'encollage. Les fragments de laine minérale étaient introduits dans le mélange à l'état humide. Dans le tableau 1, la colonne fibre donne les quantités en fragments sans eau ni composition d'encollage. Les colonnes « encollage comprenant du sucre » et « résine phénolique » donnent les quantités en matière d'encollage ayant été déposée sur la laine de roche. La colonne « eau totale » donne la somme de l'eau initialement apportée par les fragments et l'eau ajoutée. Le ciment utilisé était un ciment portland. Le laitier actif était un laitier de haut-fourneau et comprenait (`)/0 en poids): SiO2 32,3% CaO 38,2% (soit 27,3% de Ca) MgO 9,2% (soit 5,54% de Mg) A1203 14,9% ainsi que d'autres oxydes en proportion mineure complétant sa composition à 100%. Le laitier était amorphe à plus de 90% en poids. Ce laitier est à la fois porteur de silice non-cimentaire et porteur d'alcalino-terreux. Sa granulométrie était fine puisque son D90 était inférieur à 90pm et son D50 était de 30 pm. La composition d'encollage comprenait à sec 68% en poids de saccharose, 12% en poids de sulfate d'ammonium, 0,5% en poids de silane et 19,5% en poids d'additifs du type anhydride maléique et tétraéthylpentamine, ces deux derniers composés étant mélangés ensemble avant mélange avec les autres ingrédients de la composition d'encollage. Le silicate de sodium est à la fois porteur de silice et porteur d'alcalin. Il contient 28,3% en poids de SiO2 et 21,7% en poids de Na. Il était amorphe à plus de 80% en poids. Des éprouvettes de dimension 4cmx4cmx16cm étaient réalisées par moulage sous vibration puis démoulage. Deux types de tests ont été réalisés. Certains passaient par la réalisation d'éprouvettes 4x4x16 cm3 sur lesquelles étaient réalisés des tests de résistance à la compression, mesurés en MPa. Pour ces tests, on a utilisé les compositions du tableau 1 sans ajout au mélange de matière vitrifiable inerte du type gravier ou laitier inerte car cela n'est pas nécessaire pour tester le liant minéral selon l'invention. Le résultat de ces tests sont rapportés dans la partie gauche du tableau 2 dans la colonne « Résistance compression (MPa) en 4x4x16 cm», et ce, en fonction du nombre de jours (de 3 à 28 jours). Pour d'autres tests, on a réalisé les mêmes compositions que dans le tableau 1 sauf que la fibre était absente. La matière d'encollage était ajoutée à la composition sans être déposée au préalable sur de la fibre. Dans ce test, on apprécie le temps de prise de la masse de mélange pendant son durcissement en donnant une note de 0 (aucune solidité) à 3 (très bonne solidité) à partir de la résistance à la pénétration d'une spatule, et ce, en fonction du nombre de jours (de 1 à 28 jours). Ces résultats sont rapportés dans la partie droite du tableau 2 dans la colonne « Temps de prise (0 à 3) sur pâte (sans fibres) ». Résistance compression Temps de prise (0 à 3) (Mpa) en 4x4x16cm sur pâte (sans fibres) Ex N° 3j 4j 7j 10j 14j 28j 1j 2j 3j 7j 14j 28j A 1 0 0 0 0 0 0 0 0 0 0 A 2 8,4 25 30 0 0 0 1 2 3 A 3 6,1 21 27 3 3 3 3 3 3 A 4 7,6 23 28 3 3 3 3 3 3 A 5 15,1 26 35 3 3 3 3 3 3 A6 Le tableau 3 donne les nombres de moles en silice non cimentaire, alcalino-terreux non cimentaire et alcalin non-cimentaire pour les mélanges des exemples du tableau 1. Ex Si02 alcalino-terreux non cimentaire alcalin N° non cimentaire non cimentaire Al 0 0 0 A2 0 0 0 A 3 0,068 0,104 0,05 A 4 0,071 0,109 0,05 A 5 0,064 0,129 0,08 A 6 0,032 0,055 0 A 7 0,085 0,109 0,04 A 8 0,082 0,104 0,04 A 9 0,085 0,109 0,076 A10 0,072 0,123 0,05 A11 0,052 0,087 0,08 Al2 0,045 0,076 0,08 A13 0,032 0,055 0,08 A14 0,000 0,000 0,08 A15 0,052 0,107 0,08 A16 0,032 0,074 0,08 A17 0,000 0,019 0,08 Tableau 3 Les compositions indiquées dans le tableau 1 sont dépourvues de forts taux de charge minérale inerte de façon à faciliter la réalisation des éprouvettes pour les tests de durcissement. Cependant, en exploitation réelle, on introduit habituellement dans le mélange des granulats de charge minérale inerte comme du gravier ou du laitier grossier inerte. Ces deux charges sont cristallines et faites de grosses particules et ne sont pas porteurs de silice ou d'alcalin ou d'alcalino-terreux au sens de l'invention. Les exemples B1 à B17 illustrent des compositions à plus fort taux de charge minérale inerte. EXEMPLES B1 à B17 Le tableau 4 donne les pourcentages en poids de tous les ingrédients de mélanges correspondants à ceux du tableau 1 auxquelles ont cependant été ajoutés 24 parties en poids de granulats de charge minérale inerte constitués de 14 parties en poids de gravier et 20 parties en poids de laitier grossier inerte. La colonne « charge minérale inerte » représente la somme des pourcentages de toutes les charges inertes introduites y compris les résidus minéraux indiqués dans le tableau 1. Ex N° Fibre Encollage Résine Phén. eau ciment Laitier actif silicate NaOH Na2CO3 Ca(OH)2 CaCO3 Charge Minérale avec totale sodium inerte sucre Na2SiO3. 5H20 B 1 31,61 0,66 15,05 11,29 41,38 B 2 31,61 0,00 0,66 15,05 11,29 41,38 B 3 30,77 0,64 14,65 0,55 10,44 1,32 1,32 40,3 B 4 30,77 0,64 14,65 10,99 1,32 1,32 40,3 B 5 29,98 0,62 14,28 10,71 3,86 1,29 39,26 B 6 31,61 0,66 15,05 5,64 5,64 41,38 B 7 30,37 0,63 14,46 10,85 3,91 39,78 B 8 30,37 0,63 14,46 0,54 10,31 3,91 39,78 B 9 29,98 0,62 14,28 10,71 3,86 1,29 39,26 B10 30,37 0,63 14,46 10,85 1,30 1,30 1,30 39,78 B11 30,37 0,63 14,46 2,17 8,68 3,91 39,78 B12 30,37 0,63 14,46 3,25 7,59 3,91 39,78 B13 30,37 0,63 14,46 5,42 5,42 3,91 39,78 B14 30,37 0,63 14,46 10,85 3,91 39,78 B15 29,98 0,62 14,28 2,14 8,57 3,86 1,29 39,26 B16 29,98 0,62 14,28 5,35 5,35 3,86 1,29 39,26 B17 29,98 0,62 14,28 10,71 3,86 1,29 39,26 Tableau 4 (`)/0 en poids) Le tableau 5 donne les nombres de mole par kg de briquette en différents porteurs et certains rapports pour les compositions des exemples du tableau 4. Ex N° Nombre mole Nombre mole Nombre mole Somme nombre Rapport du Rapport SiO2 alcalino- alcalin de moles de nombre masse non cimentaire terreux non silice de moles de de ciment / kg briquette non cimentaire et d'alcalin silice sur masse cimentaire / kg briquette / kg de briquette sur le nombre de de porteurs / kg briquette mole d'alcalin de silice B 1 0,000 0,000 0,000 0,000 B 2 0,000 0,000 0,000 0,000 - - B 3 0,623 0,953 0,458 1,081 1,360 0,05 B 4 0,650 0,998 0,458 1,108 1,420 0,00 B 5 0,571 1,151 0,714 1,285 0,800 0,00 B 6 0,301 0,517 0,000 0,301 - 1,00 B 7 0,768 0,985 0,362 1,130 2,125 0,00 B 8 0,741 0,940 0,362 1,103 2,050 0,04 B 9 0,759 0,973 0,678 1,437 1,118 0,00 B10 0,651 1,112 0,452 1,103 1,440 0,00 B11 0,470 0,786 0,723 1,193 0,650 0,25 B12 0,407 0,687 0,723 1,130 0,563 0,43 B13 0,289 0,497 0,723 1,012 0,400 1,00 B14 0,000 0,000 0,723 0,723 0,000 - B15 0,464 0,955 0,714 1,178 0,650 0,25 B16 0,286 0,660 0,714 0,999 0,400 1,00 B17 0,000 0,170 0,714 0,714 0,000 - Tableau 55 REVENDICATIONS1. Procédé de préparation d'un composite conformé, comprenant la préparation d'un mélange dans lequel on introduit des fragments de laine minérale comprenant un encollage comprenant un sucre, un porteur de silice non-cimentaire distinct de la laine, un porteur d'alcalin non-cimentaire distinct de la laine, et de l'eau, le porteur de silice non-cimentaire et le porteur d'alcalin non-cimentaire formant avec l'eau un liant minéral se solidifiant progressivement autour des particules solides contenues dans le mélange, puis, la conformation du mélange en un composite conformé. 2. Procédé selon la revendication précédente, caractérisé en ce que le pH du mélange est au moins égal à 10 et de manière préférée au moins égal à 11. 3. Procédé selon l'une des revendications précédentes caractérisé en ce que lesdits fragments de laine minérale comprennent une laine de roche ou une laine de verre. 4. Procédé selon l'une des revendications précédentes caractérisé en ce que lesdits fragments de laine minérale sont introduits dans le mélange à raison de 10 à 60% en poids du mélange. 5. Procédé selon l'une des revendications précédentes caractérisé en ce que la somme du poids des porteurs de silice non-cimentaire et d'alcalin non-cimentaire représente de 5 à 30% en poids du mélange. 6. Procédé selon l'une des revendications précédentes caractérisé en ce que le mélange comprend 5 à 50% en poids de granulats, notamment de D50 supérieur à 200 pm. 7. Procédé selon l'une des revendications précédentes caractérisé en ce que la somme du nombre de mole de silice apporté au mélange par le porteur de silice non-cimentaire et du nombre de mole d'alcalin apporté au mélange par le porteur d'alcalin non-cimentaire est supérieure à 0,5 mole par kg de mélange, notamment comprise entre 0,5 et 3 moles par kg de mélange. 8. Procédé selon l'une des revendications précédentes caractérisé en ce que la composition d'encollage est présente dans les fragments delaine minérale à raison de 0,1 à 10% en poids et plus particulièrement à raison de 0,5 à 7% en poids de matière sèche d'encollage par rapport au poids total de fragments de laine sèche. 9. Procédé selon l'une des revendications précédentes caractérisé en ce qu'aucun ciment n'est introduit dans le mélange ou en ce que du ciment est introduit dans le mélange à raison de moins de 8% et de préférence moins de 4% et de manière encore préférée moins de 3% en poids du mélange. 10. Procédé selon l'une des revendications précédentes caractérisé en ce qu'aucun ciment n'est introduit dans le mélange ou en ce que du ciment est introduit dans le mélange, le rapport de la masse de ciment sur la masse de porteur de silice non-cimentaire étant inférieur à 1 et de manière encore préférée inférieure à 0,5. 11. Procédé selon l'une des revendications précédentes caractérisé en ce que le rapport du nombre de mole de silice apporté au mélange par le porteur de silice non-cimentaire sur le nombre de mole d'alcalin apporté au mélange par le porteur d'alcalin non-cimentaire va de 0,2 à 3. 12. Procédé selon l'une des revendications précédentes caractérisé en ce que le porteur de silice non-cimentaire apporte au mélange au moins 0,1 mole de silice par kg de mélange, notamment jusqu'à 3 moles de silice par kg de mélange, et de préférence de 0,1 à 2 moles de silice par kg de mélange. 13. Procédé selon l'une des revendications précédentes caractérisé en ce que le porteur d'alcalin non-cimentaire apporte au mélange au moins 0,1 mole d'alcalin par kg de mélange, et de préférence de 0,1 à 1,5 moles d'alcalin par kg de mélange. 14. Procédé selon l'une des revendications précédentes caractérisé en ce qu'un porteur d'alcalino-terreux non-cimentaire distinct de la laine est présent dans le mélange, notamment à raison d'au moins 0,3 moles d'alcalino-terreux par kg de mélange, notamment jusqu'à 3 moles d'alcalino-terreux par kg de mélange, et de préférence de 0,3 à 2 moles d'alcalino-terreux par kg de mélange. 15. Procédé selon la revendication précédente, caractérisé en ce que le porteur d'alcalino-terreux non-cimentaire comprend Ca(OH)2 ou CaCO3. 16. Procédé selon l'une des revendications précédentes, caractérisé en ce que le porteur de silice non-cimentaire comprend un silicate de sodium ou un laitier, ledit laitier comprenant au moins 10% en poids de silice, étant amorphe à plus de 80% de son poids et son D50 étant inférieur ou égal à 100pm. 17. Procédé selon l'une des revendications précédentes, caractérisé en ce que le porteur d'alcalin non-cimentaire comprend de la soude ou du silicate de sodium ou du carbonate de sodium. 18. Procédé selon l'une des revendications précédentes, caractérisé en ce que l'eau est présente dans le mélange à raison de 5 à 30% du poids du mélange. 19. Procédé selon l'une des revendications précédentes caractérisé en ce que le sucre est présent dans la composition d'encollage à raison de 30 à 90% en poids de la matière sèche de l'encollage. 20. Procédé selon l'une des revendications précédentes, caractérisé en ce que le D50 du porteur de silice non cimentaire est inférieur ou égal à 100pm et de préférence inférieur ou égal à 50pm. 21. Procédé selon l'une des revendications précédentes, caractérisé en ce que les composites conformés sont des briquettes, la transformation du mélange en briquette étant obtenue par moulage et éventuellement compaction. 22. Procédé de fabrication de laine minérale, dans lequel on produit une masse en fusion que l'on transforme en laine minérale au moyen d'un dispositif de fibrage, caractérisé en ce que l'on introduit un composite conformé obtenu selon l'une quelconque des revendications précédentes en tant que charge vitrifiable, dans une enceinte de fusion tel qu'un four cubilot.